(57)【特許請求の範囲】
【請求項１】
近赤外線吸収染料、色補正染料および紫外線安定剤を含む多機能粘着フィルムであって、
前記色補正染料は、下記化学式９で示されるポルフィリン系染料であり、
【化２０】
0005917659.tif 000021
［  前記化学式９において、
Ｒ29〜Ｒ36は互いに同じであるか異なり、独立に、水素原子；ハロゲン原子；ハロゲン原子、シアノ基、またはニトロ基が置換もしくは非置換されたＣ1〜16のアルキル基；ハロゲン原子、シアノ基、またはニトロ基が置換もしくは非置換されたＣ1〜16のアルコキシ基；ハロゲン原子、シアノ基、またはニトロ基が置換もしくは非置換され、フッ素が置換されたＣ1〜16のアルコキシ基；ハロゲン原子、シアノ基、またはニトロ基が置換もしくは非置換されたＣ2〜20のアリール基、ハロゲン原子、シアノ基、またはニトロ基が置換もしくは非置換されたＣ2〜20のアリールオキシ基；またはハロゲン原子、シアノ基、またはニトロ基が置換もしくは非置換され、窒素原子を１個以上有する五角環であり、
Ｍ’’は、水素原子、酸素原子、ハロゲン原子、またはＣｕ、Ｚｎ、Ｆｅ、Ｃｏ、Ｎｉ、ルテニウム（Ｒｕ）、ルビジウム（Ｒｂ）、パラジウム（Ｐｄ）、Ｐｔ、Ｍｎ、Ｓｎ、ＭｇおよびＴｉからなる２価の金属原子；Ａｌ−Ｃｌ、Ｇａ−Ｃｌ、Ｉｎ−Ｃｌ、Ｆｅ−ＣｌおよびＲｕ−Ｃｌからなる３価の１置換された金属原子；ＳｉＣｌ2、ＧａＣｌ2、ＴｉＣｌ2、ＳｎＣｌ2、Ｓｉ（ＯＨ）2、Ｇｅ（ＯＨ）2、Ｍｎ（ＯＨ）2およびＳｎ（ＯＨ）2からなる４価の２置換金属原子；およびＶＯ、ＭｎＯおよびＴｉＯからなるオキシ金属原子のうちから選択された１種である。］
前記近赤外線吸収染料は、下記化学式１または下記化学式２で示される金属錯体系染料および下記化学式３で示されるフタロシアニン系染料であり、
【化２１】
0005917659.tif 000022
［  前記化学式１において、
Ｒ1〜Ｒ4は互いに同じであるか異なり、独立に、水素原子；ハロゲン原子；ニトロ基；シアノ基；ヒドロキシ基；ハロゲン原子、シアノ基、またはニトロ基が置換もしくは非置換されたＣ1〜16のアルキル基；ハロゲン原子、シアノ基、またはニトロ基が置換もしくは非置換されたＣ6〜20のアリール基；ハロゲン原子、シアノ基、またはニトロ基が置換もしくは非置換されたＣ1〜16のアルコキシ基；ハロゲン原子、シアノ基、またはニトロ基が置換もしくは非置換されたＣ6〜20のアリールオキシ基；ハロゲン原子、シアノ基、またはニトロ基が置換もしくは非置換されたＣ1〜16のアルキルアミノ基；ハロゲン原子、シアノ基、またはニトロ基が置換もしくは非置換されたＣ6〜20のアリールアミノ基；ハロゲン原子、シアノ基、またはニトロ基が置換もしくは非置換されたＣ1〜16のアルキルチオ基；またはハロゲン原子、シアノ基、またはニトロ基が置換もしくは非置換されたＣ6〜20のアリールチオ基であり、
Ｙ1〜Ｙ4は各々独立にＳまたはＯであり、
ＭはＮｉ、Ｃｕ、ＰｔおよびＰｄの金属原子からなる群から選択された１種である。］
【化２２】
0005917659.tif 000023
［前記化学式２において、
Ｒ5およびＲ6は互いに同じであるか異なり、独立に、水素原子；ハロゲン原子；ニトロ基；シアノ基；ヒドロキシ基；ハロゲン原子、シアノ基、またはニトロ基が置換もしくは非置換されたＣ1〜16のアルキル基；ハロゲン原子、シアノ基、またはニトロ基が置換もしくは非置換されたＣ6〜20のアリール基；ハロゲン原子、シアノ基、またはニトロ基が置換もしくは非置換されたＣ1〜16のアルコキシ基；ハロゲン原子、シアノ基、またはニトロ基が置換もしくは非置換されたＣ6〜20のアリールオキシ基；ハロゲン原子、シアノ基、またはニトロ基が置換もしくは非置換されたＣ1〜16のアルキルアミノ基；ハロゲン原子、シアノ基、またはニトロ基が置換もしくは非置換されたＣ6〜20のアリールアミノ基；ハロゲン原子、シアノ基、またはニトロ基が置換もしくは非置換されたＣ1〜16のアルキルチオ基；またはハロゲン原子、シアノ基、またはニトロ基が置換もしくは非置換されたＣ6〜20のアリールチオ基であり、
Ｙ1〜Ｙ4は各々独立にＳまたはＯであり、
ＭはＮｉ、Ｃｕ、ＰｔおよびＰｄの金属原子からなる群から選択された１種である。］
【化２３】
0005917659.tif 000024
［前記化学式３において、
Ｒ7〜Ｒ10は互いに同じであるか異なり、独立に、水素原子；ハロゲン原子；トリフルオロメチル基；ニトロ基；シアノ基；ヒドロキシ基；ハロゲン原子、シアノ基、またはニトロ基が置換もしくは非置換されたＣ1〜16のアルキル基；ハロゲン原子、シアノ基、またはニトロ基が置換もしくは非置換されたＣ6〜20のアリール基；ハロゲン原子、シアノ基、またはニトロ基が置換もしくは非置換されたＣ1〜16のアルコキシ基；ハロゲン原子、シアノ基、またはニトロ基が置換もしくは非置換されたＣ6〜20のアリールオキシ基；ハロゲン原子、シアノ基、またはニトロ基が置換もしくは非置換されたＣ1〜16のアルキルアミノ基；ハロゲン原子、シアノ基、またはニトロ基が置換もしくは非置換されたＣ6〜20のアリールアミノ基；ハロゲン原子、シアノ基、またはニトロ基が置換もしくは非置換されたＣ1〜16のアルキルチオ基；またはハロゲン原子、シアノ基、またはニトロ基が置換もしくは非置換されたＣ6〜20のアリールチオ基であり、
Ｍ’は、Ｃｕ、Ｚｎ、Ｆｅ、Ｃｏ、Ｎｉ、ルテニウム（Ｒｕ）、ルビジウム（Ｒｂ）、パラジウム（Ｐｄ）、Ｐｔ、Ｍｎ、Ｓｎ、ＭｇおよびＴｉからなる２価の金属原子；Ａｌ−Ｃｌ、Ｇａ−Ｃｌ、Ｉｎ−Ｃｌ、Ｆｅ−ＣｌおよびＲｕ−Ｃｌからなる３価の１置換された金属原子；ＳｉＣｌ2、ＧａＣｌ2、ＴｉＣｌ2、ＳｎＣｌ2、Ｓｉ（ＯＨ）2、Ｇｅ（ＯＨ）2、Ｍｎ（ＯＨ）2およびＳｎ（ＯＨ）2からなる４価の２置換金属原子；およびＶＯ、ＭｎＯおよびＴｉＯからなるオキシ金属原子のうちから選択される。］
前記紫外線安定剤は、ベンゾフェノン（ｂｅｎｚｏｐｈｏｎｏｎｅ）系吸収剤、ベンゾトリアゾール（ｂｅｎｚｏｔｒｉａｚｏｌｅ）系吸収剤から選択された１種以上であり、
前記ベンゾフェノン（ｂｅｎｚｏｐｈｏｎｏｎｅ）系吸収剤は下記化学式１２で示され；
【化２４】
0005917659.tif 000025
［前記化学式１２において、
Ｒ43およびＲ44は互いに同じであるか異なり、独立に、水素原子；ハロゲン原子；ハロゲン原子、シアノ基、またはニトロ基が置換もしくは非置換されたＣ1〜16のアルキル基；ハロゲン原子、シアノ基、またはニトロ基が置換もしくは非置換されたＣ6〜20のアリール基；ハロゲン原子、シアノ基、またはニトロ基が置換もしくは非置換されたＣ1〜16のアルコキシ基；またはハロゲン原子、シアノ基、またはニトロ基が置換もしくは非置換されたＣ6〜20のアリールオキシ基である。］
前記ベンゾトリアゾール（ｂｅｎｚｏｔｒｉａｚｏｌｅ）系吸収剤は下記化学式１３で示される、
【化２５】
0005917659.tif 000026
［前記化学式１３において、
Ｚは塩素置換体であり、
Ｒ45およびＲ46は互いに同じであるか異なり、独立に、水素原子；ハロゲン原子；ハロゲン原子、シアノ基、またはニトロ基が置換もしくは非置換されたＣ1〜16のアルキル基；ハロゲン原子、シアノ基、またはニトロ基が置換もしくは非置換されたＣ6〜20のアリール基；ハロゲン原子、シアノ基、またはニトロ基が置換もしくは非置換されたＣ1〜16のアルコキシ基；またはハロゲン原子、シアノ基、またはニトロ基が置換もしくは非置換されたＣ6〜20のアリールオキシ基である］
多機能粘着フィルム。
【請求項２】
前記多機能粘着フィルムに粘着性付与するための成分は感圧粘着剤である、請求項１に記載の多機能粘着フィルム。
【請求項３】
前記感圧粘着剤は、アクリル系、ウレタン系、ポリイソブチレン系、ＳＢＲ（ｓｔｙｒｅｎｅ−ｂｕｔａｄｉｅｎｅ  ｒｕｂｂｅｒ）系、ゴム系、ポリビニルエーテル系、エポキシ系、メラミン系、ポリエステル系、フェノール系、シリコン系およびこれらの共重合体からなる群から選択される、請求項２に記載の多機能粘着フィルム。
【請求項４】
前記アクリル系感圧粘着剤のガラス転移温度（Ｔｇ）は０℃以下である、請求項３に記載の多機能粘着フィルム。
【請求項５】
前記アクリル系感圧粘着剤は、炭素数１〜１２のアルキル基を有する（メタ）アクリル酸エステル単量体７５〜９９．８９重量％、官能性単量体であるα、β不飽和カルボン酸単量体０．１〜２０重量％および水酸基を有する重合性単量体０．０１〜５重量％を共重合して製造する、請求項３または４に記載の多機能粘着フィルム。
【請求項６】
前記多機能粘着フィルムは、架橋剤およびカップリング剤のうちの１種以上をさらに含む、請求項１〜５のいずれかに記載の多機能粘着フィルム。
【請求項７】
前記多機能粘着フィルムは、酸化防止剤、難燃剤および帯電防止剤のうちの１種以上をさらに含む、請求項１〜６のいずれかに記載の多機能粘着フィルム。
【発明の詳細な説明】
【技術分野】
【０００１】
本発明は、近赤外線吸収機能および／または色補正機能と紫外線遮断機能を有する多機能粘着フィルム、これを含むプラズマディスプレイパネルフィルタおよびこれを含むプラズマディスプレイパネルに関する。
【０００２】
本出願は２００８年０１月０８日に韓国特許庁に提出された韓国特許出願第２００８−０００２２０７号の出願日の利益を主張し、その内容の全ては本明細書に含まれる。
【背景技術】
【０００３】
一般的にディスプレイ装置とはＴＶやコンピュータ用モニターなどを一概に称する言葉であり、画像を形成するディスプレイパネルを有するディスプレイモジュール、およびディスプレイモジュールを支持するケーシングを含む。
【０００４】
ディスプレイモジュールは、画像を形成するＣＲＴ（Ｃａｔｈｏｄｅ  Ｒａｙ  Ｔｕｂｅ）、ＬＣＤ（Ｌｉｑｕｉｄ  Ｃｒｙｓｔａｌ  Ｄｉｓｐｌａｙ）およびプラズマディスプレイパネル（Ｐｌａｓｍａ  Ｄｉｓｐｌａｙ  Ｐａｎｅｌ）のようなディスプレイパネル、ディスプレイパネルの駆動のための駆動回路基板およびディスプレイパネルの前方に配置される光学フィルタを含む。
【０００５】
前記プラズマディスプレイパネルフィルタは、パネルから出る特有のオレンジスペクトル（Ｏｒａｎｇｅ  ｓｐｅｃｔｒｕｍ）によるレッドスペクトル（Ｒｅｄ  ｓｐｅｃｔｒｕｍ）の純度低下を補正し、リモコン機器の誤作動を引き起こす近赤外線と人体に有害な電磁波を遮蔽する役割を果たす。このような役割を果たするために、プラズマディスプレイパネルフィルタは、反射防止層、色純度を補正する色補正層、近赤外線吸収層、電磁波遮蔽層など、それぞれの機能を有した層からなっている。前記機能を有した層は一般的にフィルムの形態になっており、別途の粘着剤を用いて各層を積層する方法が主に用いられている。
【０００６】
一方、１枚のフィルムに色補正と近赤外線吸収のような全ての機能を持たせるか、用いるフィルムの数を減らして構造を単純化すれば、積層工程時に発生する不良を最小化できるだけでなく、材料節減の効果もある。例えば、フィルムの両面に各々他の機能を有した層を形成して１枚のフィルムが複数の機能を有するようにすることにより、プラズマディスプレイパネルフィルタに含まれる層（ｌａｙｅｒ）の数を半分に減らすことができる。または、フィルムの積層時に必ず用いられる粘着剤に上記のような機能を持たせて構造を単純化することもできる。
【０００７】
例えば、近赤外線を遮断し色補正を行うためには、これらを選択的に吸収する物質が必要であり、主に染料が用いられている。前記染料としては、特定波長帯を吸収するネオン−カット（Ｎｅｏｎ−ｃｕｔ）染料および近赤外線吸収染料が挙げられる。染料を適用する一般的な方法としては、透明な基材上にバインダーポリマー（ｂｉｎｄｅｒ  ｐｏｌｙｍｅｒ）と混合した染料溶液をコーティングする方法がある。前記方法は、染料溶液がコーティングされた基材を、粘着剤を用いてプラズマディスプレイパネルフィルタ内の任意の層に積層しなければならない。また、プラズマディスプレイパネルフィルタの製造原価の節減や工程の単純化のために、相異なる機能性フィルムを積層させるのに必要な粘着剤層に、色補正機能だけでなく、近赤外線吸収機能まで同時に付与しようとする研究が大いに進行されてきた。
【発明の概要】
【発明が解決しようとする課題】
【０００８】
しかし、前記色補正および／または近赤外線吸収機能を有する粘着剤層は、紫外線安定機能を有していないため、紫外線に露出した時に近赤外線吸収染料および色補正染料の変色が生じるので光学フィルムとしての性能が低下し得る。
【０００９】
そこで、今までは近赤外線吸収および／または色補正機能を有する粘着剤層の前に紫外線遮断フィルム（ＴＡＣまたはＵＶ  ＰＥＴ）を追加して紫外線からフィルムを保護したが、前記紫外線フィルムは高価である上に、前記機能性フィルムの前に必ず存在しなければならないので構造的に自由度が落ちるのであった。
【課題を解決するための手段】
【００１０】
そこで、本発明は、近赤外線吸収および／または色補正機能を有する粘着フィルムに好適な紫外線安定剤を追加して前記粘着フィルムに紫外線安定機能まで付与した多機能粘着フィルム、これを含むプラズマディスプレイパネルフィルタおよびこれを含むプラズマディスプレイパネルを提供することを目的とする。
【発明の効果】
【００１１】
本発明に係る多機能粘着フィルムは、別途の紫外線遮断機能を有する層が必要ではないため、薄型の光学フィルタの製造が可能であるだけでなく、画期的な構造単純化により工程を単純化させることによって生産性が向上され、原価節減に寄与できる。
【図面の簡単な説明】
【００１２】
【図１】本発明に係る実施例１で製造した多機能粘着フィルムの耐久性測定グラフである。
【図２】本発明に係る実施例２で製造した多機能粘着フィルムの耐久性測定グラフである。
【図３】本発明に係る実施例３で製造した多機能粘着フィルムの耐久性測定グラフである。
【図４】本発明に係る実施例４で製造した多機能粘着フィルムの耐久性測定グラフである。
【図５】本発明に係る実施例５で製造した多機能粘着フィルムの耐久性測定グラフである。
【図６】本発明に係る実施例６で製造した多機能粘着フィルムの耐久性測定グラフである。
【図７】本発明に係る実施例７で製造した多機能粘着フィルムの耐久性測定グラフである。
【図８】本発明に係る実施例８で製造した多機能粘着フィルムの耐久性測定グラフである。
【図９】本発明に係る実施例９で製造した多機能粘着フィルムの耐久性測定グラフである。
【図１０】比較例１で製造した多機能粘着フィルムの耐久性測定グラフである。
【図１１】比較例２で製造した多機能粘着フィルムの耐久性測定グラフである。
【図１２】比較例３で製造した多機能粘着フィルムの耐久性測定グラフである。
【図１３】比較例４で製造した多機能粘着フィルムの耐久性測定グラフである。
【図１４】比較例５で製造した多機能粘着フィルムの耐久性測定グラフである。
【図１５】比較例６で製造した多機能粘着フィルムの耐久性測定グラフである。
【図１６】比較例７で製造した多機能粘着フィルムの耐久性測定グラフである。
【図１７】比較例８で製造した多機能粘着フィルムの耐久性測定グラフである。
【図１８】本発明に係る実施例５で製造した多機能粘着フィルムの耐久性測定グラフである。
【図１９】本発明に係る実施例８で製造した多機能粘着フィルムの耐久性測定グラフである。
【発明を実施するための形態】
【００１３】
本発明は、近赤外線吸収染料および色補正染料のうちの少なくとも１種以上と紫外線安定剤を含む多機能粘着フィルムを提供する。具体的に説明すれば、本発明に係る多機能粘着フィルムは、色補正染料および紫外線安定剤を含むか、近赤外線吸収染料および紫外線安定剤を含むか、近赤外線吸収染料、色補正染料および紫外線安定剤を含むことができる。
【００１４】
前記多機能粘着フィルムにおいて、粘着性を付与する成分としては、減圧粘着剤（Ｐｒｅｓｓｕｒｅ  Ｓｅｎｓｉｔｉｖｅ  Ａｄｈｅｓｉｖｅ）成分であって、光の透過を制限しないものであれば限定されることなく用いることができる。
【００１５】
本発明に用いられる粘着剤としては通常の粘着シート（Ｓｈｅｅｔ）、粘着フィルムなどに用いるものであれば特に限定されない。例えば、アクリル系、ウレタン系、ポリイソブチレン系、ＳＢＲ（ｓｔｙｒｅｎｅ−ｂｕｔａｄｉｅｎｅ  ｒｕｂｂｅｒ）系、ゴム系、ポリビニルエーテル系、エポキシ系、メラミン系、ポリエステル系、フェノール系またはシリコン系またはこれらの共重合体などが挙げられ、特にアクリル系粘着剤が好ましい。
【００１６】
前記アクリル系粘着剤は、ガラス転移温度（Ｔｇ）が０℃以下であることが好ましい。前記アクリル系粘着剤は、炭素数１〜１２のアルキル基を有する（メタ）アクリル酸エステル単量体７５〜９９．８９重量％と、官能性単量体であるα、β不飽和カルボン酸単量体０．１〜２０重量％、および水酸基を有する重合性単量体０．０１〜５重量％を共重合して得ることができる。前記共重合方法は通常の当業者によく知られた方法であるので具体的な条件は省略する。
【００１７】
前記アクリル系粘着剤として、より好ましくは、ブチルアクリレート（ＢＡ：Ｂｕｔｙｌ  ａｃｒｙｌａｔｅ）／ヒドロキシエチルメタクリレート（ＨＥＭＡ：ｈｙｄｒｏｘｙ  ｅｔｈｙｌ  ｍｅｔｈａｃｒｙｌａｔｅ）の共重合体、またはブチルアクリレート（Ｂｕｔｙｌ  ａｃｒｙｌａｔｅ）／アクリル酸（ＡＡ：ａｃｒｙｌｉｃ  ａｃｉｄ）の共重合体を用いることが、他のアクリル系粘着剤に比べ、近赤外線領域において優れた吸収機能を有し得るし、近赤外線吸収染料を安定化するのに効果がある。
【００１８】
本発明に係る多機能粘着フィルムの製造時に溶媒をさらに用いることができ、前記溶媒としては汎用の有機溶媒を用いることができ、好ましくは、メチルエチルケトン（ＭＥＫ）、テトラヒドロフラン（ＴＨＦ）、エチルアセテート（Ｅｔｈｙｌ  Ａｃｅｔａｔｅ）またはトルエンなどを用いることができる。また、溶媒の含量は特に限定されない。但し、前記多機能粘着フィルムに製造した後のフィルム中の残留溶媒量は５重量％以下であることが好ましい。前記残留溶媒量が５重量部を超過する場合、染料および紫外線安定剤の劣化によって変色が生じ得るし、粘着力が所望のレベルに達しない。
【００１９】
前記本発明に係る多機能粘着フィルムは、架橋剤およびカップリング剤をさらに含むことができる。
【００２０】
前記架橋剤は、多官能性化合物であって、イソシアネート系架橋剤、エポキシ系架橋剤、アジリジン系架橋剤または金属キレート系架橋剤を含むことができる。より好ましくはイソシアネート系架橋剤を用い、その例として、トリレンジイソシアネート、キシレンジイソシアネート、ジフェニルメタンジイソシアネートまたはヘキサメチレンジイソシアネートなどを含むが、これらに限定されない。前記架橋剤の含量は、粘着剤成分１００重量部に対し０．０１〜２重量部で用いることができる。
【００２１】
前記カップリング剤としてはシラン系カップリング剤が好ましい。前記シラン系カップリング剤は、特に高温・高湿下で長時間放置した場合に接着信頼性を向上させるのに役に立つ。シラン系カップリング剤としては、ビニルシラン、エポキシシラン、メタクリルシランなどを用いることができる。例えば、ビニルトリメトキシシラン、ビニルトリエトキシシラン、γ−グリシドキシプロピルトリメトキシシラン、またはγ−メタクリロキシプロピルトリメトキシシランなどが挙げられ、これらは単独または混合して用いることができる。シラン系カップリング剤の含量は、粘着剤成分１００重量部に対し０．０１〜２重量部で用いることができる。
【００２２】
前記本発明に係る多機能粘着フィルムは、フェノール系、リン系などの酸化防止剤、ハロゲン系、リン酸系などの難燃剤またはアルキレンオキシド系などの帯電防止剤などの添加剤を用いることができる。前記添加剤の含量は、粘着剤成分１００重量部に対し０．０１〜１０重量部で用いることができる。
【００２３】
前記近赤外線吸収染料は、金属錯体（Ｍｅｔａｌ−ｃｏｍｐｌｅｘ）系、フタロシアニン系染料、ナフタロシアニン系染料、分子間金属−錯体形態を有するシアニン系染料およびジイモニウム系染料からなる群から選択された１種以上を用いることができる。これらのうち、金属錯体（Ｍｅｔａｌ−ｃｏｍｐｌｅｘ）系および／またはフタロシアニン系染料を用いれば、粘着剤における優れた耐久性および近赤外線吸収能を提供することができるので最も好ましい。
【００２４】
また、前記金属錯体（Ｍｅｔａｌ−ｃｏｍｐｌｅｘ）系染料とフタロシアニン系染料を混合して用いる場合、各々単独で用いる場合より耐久性が向上され、可視領域透過率がより向上されるのでより好ましい。
【００２５】
前記金属錯体系染料だけを単独で用いる場合に可視領域透過率が向上されるが、前記フタロシアニン系染料と混合して用いる場合より耐久性が相対的に落ちる。前記フタロシアニン系染料だけを単独で用いる場合は、前記金属錯体系染料と前記フタロシアニン系染料を混合して用いる場合および前記金属錯体系染料だけを用いる場合より可視領域透過率が相対的に落ちる。
【００２６】
前記金属錯体系染料としては、下記化学式１または化学式２で示される化合物を用いることができる。
【００２７】
【化１】
0005917659.tif 000002
【００２８】
前記化学式１において、Ｒ1〜Ｒ4は互いに同じであるか異なり、独立に、水素原子；ハロゲン原子；ニトロ基；シアノ基；ヒドロキシ基；ハロゲン原子、シアノ基、またはニトロ基が置換もしくは非置換されたＣ1〜16のアルキル基；ハロゲン原子、シアノ基、またはニトロ基が置換もしくは非置換されたＣ6〜20のアリール基；ハロゲン原子、シアノ基、またはニトロ基が置換もしくは非置換されたＣ1〜16のアルコキシ基；ハロゲン原子、シアノ基、またはニトロ基が置換もしくは非置換されたＣ6〜20のアリールオキシ基；ハロゲン原子、シアノ基、またはニトロ基が置換もしくは非置換されたＣ1〜16のアルキルアミノ基；ハロゲン原子、シアノ基、またはニトロ基が置換もしくは非置換されたＣ6〜20のアリールアミノ基；ハロゲン原子、シアノ基、またはニトロ基が置換もしくは非置換されたＣ1〜16のアルキルチオ基；またはハロゲン原子、シアノ基、またはニトロ基が置換もしくは非置換されたＣ6〜20のアリールチオ基であり、
Ｙ1〜Ｙ4は各々独立にＳまたはＯであり、
ＭはＮｉ、Ｃｕ、ＰｔおよびＰｄの金属原子からなる群から選択された１種を用いることが好ましい。
【００２９】
【化２】
0005917659.tif 000003
【００３０】
前記化学式２において、
Ｒ5およびＲ6は互いに同じであるか異なり、独立に、水素原子；ハロゲン原子；ニトロ基；シアノ基；ヒドロキシ基；ハロゲン原子、シアノ基、またはニトロ基が置換もしくは非置換されたＣ1〜16のアルキル基；ハロゲン原子、シアノ基、またはニトロ基が置換もしくは非置換されたＣ6〜20のアリール基；ハロゲン原子、シアノ基、またはニトロ基が置換もしくは非置換されたＣ1〜16のアルコキシ基；ハロゲン原子、シアノ基、またはニトロ基が置換もしくは非置換されたＣ6〜20のアリールオキシ基；ハロゲン原子、シアノ基、またはニトロ基が置換もしくは非置換されたＣ1〜16のアルキルアミノ基；ハロゲン原子、シアノ基、またはニトロ基が置換もしくは非置換されたＣ6〜20のアリールアミノ基；ハロゲン原子、シアノ基、またはニトロ基が置換もしくは非置換されたＣ1〜16のアルキルチオ基；またはハロゲン原子、シアノ基、またはニトロ基が置換もしくは非置換されたＣ6〜20のアリールチオ基であり、
Ｙ1〜Ｙ4は各々独立にＳまたはＯであり、
ＭはＮｉ、Ｃｕ、ＰｔおよびＰｄの金属原子からなる群から選択された１種を用いることが好ましい。
【００３１】
前記化学式１および前記化学式２において、Ｒ1〜Ｒ6は互いに同じであるか異なり、ハロゲン原子が置換もしくは非置換されたＣ6〜20のアリール基；ハロゲン原子が置換もしくは非置換されたＣ6〜20のアリールオキシ基；ハロゲン原子が置換もしくは非置換されたＣ1〜16のアルキルチオ基；またはハロゲン原子が置換もしくは非置換されたＣ6〜20のアリールチオ基であり、Ｙ1〜Ｙ4はＳであり、ＭはＮｉの金属原子を用いることが好ましい。
【００３２】
前記金属錯体系染料は、粘着剤において優れた耐久性が確保され、近赤外線領域において吸収極大を有すると同時に可視領域における光の吸収が少ないという特徴がある。一般的に他種類の近赤外線吸収染料は粘着剤において耐久性が低下するが、前記金属錯体系染料は粘着剤において優れた耐久性を提供することができる。
【００３３】
一般的に用いられる粘着剤のガラス転移温度（Ｔｇ）は−４０℃であるため、常温だけでなく、高温および高温高湿の条件において、粘着剤の主成分である高分子のセグメント（ｓｅｇｍｅｎｔ）が少しずつ動くようになるが、固定されないバインダー（ｂｉｎｄｅｒ）内において染料も動けるため、アグリゲーション（ａｇｇｒｅｇａｔｉｏｎ）が発生し得るし、分子構造が壊れて、これ以上本来の機能を遂行することができない。しかし、前記金属錯体系染料の場合、このような粘着剤内において安定した分子構造の維持が可能であるため、高温および高温高湿の条件においても本来の機能を維持することができる。
【００３４】
前記金属錯体系染料と前記フタロシアニン系染料の近赤外線領域の吸収程度を同一にした状態で、この２つの染料の可視領域透過率を比較してみれば、前記フタロシアニン系染料の可視領域透過率が低く、前記金属錯体系染料の可視領域透過率が高いので、前記金属錯体系染料を単独で用いる場合に可視領域透過率が高まる。
【００３５】
前記フタロシアニン系染料としては、下記化学式３で示される化合物を用いることができる。
【００３６】
【化３】
0005917659.tif 000004
【００３７】
前記化学式３において、
Ｒ7〜Ｒ10は互いに同じであるか異なり、独立に、水素原子；ハロゲン原子；トリフルオロメチル基；ニトロ基；シアノ基；ヒドロキシ基；ハロゲン原子、シアノ基、またはニトロ基が置換もしくは非置換されたＣ1〜16のアルキル基；ハロゲン原子、シアノ基、またはニトロ基が置換もしくは非置換されたＣ6〜20のアリール基；ハロゲン原子、シアノ基、またはニトロ基が置換もしくは非置換されたＣ1〜16のアルコキシ基；ハロゲン原子、シアノ基、またはニトロ基が置換もしくは非置換されたＣ6〜20のアリールオキシ基；ハロゲン原子、シアノ基、またはニトロ基が置換もしくは非置換されたＣ1〜16のアルキルアミノ基；ハロゲン原子、シアノ基、またはニトロ基が置換もしくは非置換されたＣ6〜20のアリールアミノ基；ハロゲン原子、シアノ基、またはニトロ基が置換もしくは非置換されたＣ1〜16のアルキルチオ基；またはハロゲン原子、シアノ基、またはニトロ基が置換もしくは非置換されたＣ6〜20のアリールチオ基であり、
Ｍ’は、Ｃｕ、Ｚｎ、Ｆｅ、Ｃｏ、Ｎｉ、ルテニウム（Ｒｕ）、ルビジウム（Ｒｂ）、パラジウム（Ｐｄ）、Ｐｔ、Ｍｎ、Ｓｎ、ＭｇおよびＴｉからなる２価の金属原子；Ａｌ−Ｃｌ、Ｇａ−Ｃｌ、Ｉｎ−Ｃｌ、Ｆｅ−ＣｌおよびＲｕ−Ｃｌからなる３価の１置換された金属原子；ＳｉＣｌ2、ＧａＣｌ2、ＴｉＣｌ2、ＳｎＣｌ2、Ｓｉ（ＯＨ）2、Ｇｅ（ＯＨ）2、Ｍｎ（ＯＨ）2およびＳｎ（ＯＨ）2からなる４価の２置換金属原子；およびＶＯ、ＭｎＯおよびＴｉＯからなるオキシ金属原子のうちから選択される。
【００３８】
前記フタロシアニン系染料は、粘着剤において優れた耐久性が確保され、近赤外線領域において吸収極大を有すると同時に可視領域における光の吸収を有するという特徴がある。一般的に他種類の近赤外線吸収染料は粘着剤において耐久性が低下するが、前記フタロシアニン系染料は粘着剤において優れた耐久性を提供することができる。
【００３９】
一般的に用いられる粘着剤のガラス転移温度（Ｔｇ）は−４０℃であるため、常温だけでなく、高温および高温高湿の条件において粘着剤の主成分である高分子のセグメント（ｓｅｇｍｅｎｔ）が少しずつ動くようになるが、固定されないバインダー（ｂｉｎｄｅｒ）内において染料も動けるため、アグリゲーション（ａｇｇｒｅｇａｔｉｏｎ）が発生し得るし、分子構造が壊れて、これ以上本来の機能を遂行することができない。しかし、前記フタロシアニン系染料の場合、このような粘着剤内において安定した分子構造の維持が可能であるため、高温および高温高湿の条件においても本来の機能を維持することができる。
【００４０】
前記ナフタロシアニン系染料としては、下記化学式４で示される化合物を用いることができる。
【００４１】
【化４】
0005917659.tif 000005
【００４２】
前記化学式４において、
Ｒ11〜Ｒ14は互いに同じであるか異なり、独立に、水素原子；ハロゲン原子；トリフルオロメチル基；ニトロ基；シアノ基；ヒドロキシ基；ハロゲン原子、シアノ基、またはニトロ基が置換もしくは非置換されたＣ1〜16のアルキル基；ハロゲン原子、シアノ基、またはニトロ基が置換もしくは非置換されたＣ6〜20のアリール基；ハロゲン原子、シアノ基、またはニトロ基が置換もしくは非置換されたＣ1〜16のアルコキシ基；ハロゲン原子、シアノ基、またはニトロ基が置換もしくは非置換されたＣ6〜20のアリールオキシ基；ハロゲン原子、シアノ基、またはニトロ基が置換もしくは非置換されたＣ1〜16のアルキルアミノ基；ハロゲン原子、シアノ基、またはニトロ基が置換もしくは非置換されたＣ6〜20のアリールアミノ基；ハロゲン原子、シアノ基、またはニトロ基が置換もしくは非置換されたＣ1〜16のアルキルチオ基；またはハロゲン原子、シアノ基、またはニトロ基が置換もしくは非置換されたＣ6〜20のアリールチオ基であり、
Ｍ’は、Ｃｕ、Ｚｎ、Ｆｅ、Ｃｏ、Ｎｉ、ルテニウム（Ｒｕ）、ルビジウム（Ｒｂ）、パラジウム（Ｐｄ）、Ｐｔ、Ｍｎ、Ｓｎ、ＭｇおよびＴｉからなる２価の金属原子；Ａｌ−Ｃｌ、Ｇａ−Ｃｌ、Ｉｎ−Ｃｌ、Ｆｅ−ＣｌおよびＲｕ−Ｃｌからなる３価の１置換された金属原子；ＳｉＣｌ2、ＧａＣｌ2、ＴｉＣｌ2、ＳｎＣｌ2、Ｓｉ（ＯＨ）2、Ｇｅ（ＯＨ）2、Ｍｎ（ＯＨ）2およびＳｎ（ＯＨ）2からなる４価の２置換金属原子；およびＶＯ、ＭｎＯおよびＴｉＯからなるオキシ金属原子のうちから選択される。
【００４３】
前記分子間金属−錯体形態を有するシアニン系染料としては、下記化学式５、化学式６および化学式７で示される化合物を用いることができる。
【００４４】
【化５】
0005917659.tif 000006
【００４５】
前記化学式５において、
Ｒ15およびＲ16は互いに同じであるか異なり、独立に、水素原子；ハロゲン原子、シアノ基、またはニトロ基が置換もしくは非置換されたＣ1〜30の直鎖または側鎖アルキル基；ハロゲン原子、シアノ基、またはニトロ基が置換もしくは非置換されたＣ1〜8のアルコキシ基；またはハロゲン原子、シアノ基、またはニトロ基が置換もしくは非置換されたＣ6〜30のアリール基であり、
Ｘ1〜Ｘ5は互いに同じであるか異なり、独立に、ハロゲン基；ニトロ基；カルボキシル基；フェノキシカルボニル基；カルボキシレート基；ハロゲン原子、シアノ基、またはニトロ基が置換もしくは非置換されたＣ1〜8のアルキル基；ハロゲン原子、シアノ基、またはニトロ基が置換もしくは非置換されたＣ1〜8のアルコキシ基；またはハロゲン原子、シアノ基、またはニトロ基が置換もしくは非置換されたＣ6〜30のアリール基であり、
ＭはＮｉ、Ｃｕ、ＰｔおよびＰｄの金属原子からなる群から選択された１種を用いることが好ましい。
【００４６】
【化６】
0005917659.tif 000007
【００４７】
前記化学式６において、
Ｒ15、Ｒ16、Ｘ1〜Ｘ5およびＭは前記化学式５で定義した通りである。
【００４８】
【化７】
0005917659.tif 000008
【００４９】
前記化学式７において、
Ｒ15、Ｒ16、Ｘ1〜Ｘ5およびＭは前記化学式５で定義した通りである。
【００５０】
前記ジイモニウム系染料としては、下記化学式８で示される化合物を用いることができる。
【００５１】
【化８】
0005917659.tif 000009
【００５２】
前記化学式８において、
Ｒ17〜Ｒ24は互いに同じであるか異なり、独立に、水素原子；ハロゲン原子；トリフルオロメチル基；ニトロ基；シアノ基；ヒドロキシ基；ハロゲン原子、シアノ基、またはニトロ基が置換もしくは非置換されたＣ1〜16のアルキル基；ハロゲン原子、シアノ基、またはニトロ基が置換もしくは非置換されたＣ6〜20のアリール基；ハロゲン原子、シアノ基、またはニトロ基が置換もしくは非置換されたＣ1〜16のアルコキシ基；ハロゲン原子、シアノ基、またはニトロ基が置換もしくは非置換されたＣ6〜20のアリールオキシ基；ハロゲン原子、シアノ基、またはニトロ基が置換もしくは非置換されたＣ1〜16のアルキルアミノ基；ハロゲン原子、シアノ基、またはニトロ基が置換もしくは非置換されたＣ6〜20のアリールアミノ基；ハロゲン原子、シアノ基、またはニトロ基が置換もしくは非置換されたＣ1〜16のアルキルチオ基；またはハロゲン原子、シアノ基、またはニトロ基が置換もしくは非置換されたＣ6〜20のアリールチオ基であり、
Ｒ25〜Ｒ28は、各々独立に、水素原子；ハロゲン原子；シアノ基；ニトロ基；カルボキシル基；ハロゲン原子、シアノ基、またはニトロ基が置換もしくは非置換されたアルキル基；またはハロゲン原子、シアノ基、またはニトロ基が置換もしくは非置換されたアルコキシ基であり、
Ｚは有機酸１価アニオン、有機酸２価アニオン、無機酸１価アニオンである。
【００５３】
前記有機酸１価アニオンとしては、有機カルボン酸イオン、例えば、アセテートイオン、ラクテートイオン、トリフルオロアセテートイオン、プロピオネートイオン、ベンゾエートイオン、オキサレートイオン、サクシネートイオンおよびステアレートイオン；有機スルホン酸イオン、例えば、メタンスルホネートイオン、トルエンスルホネートイオン、ナフタレンモノスルホネートイオン、クロロベンゼンスルホネートイオン、ニトロベンゼンスルホネートイオン、ドデシルベンゼンスルホネートイオン、ベンゼンスルホネートイオン、エタンスルホネートイオンおよびトリフルオロメタンスルホネートイオン；および有機ほう酸イオン、例えばテトラフェニルボレートイオンおよびブチルトリフェニルボレートイオンが好ましい。
【００５４】
前記有機酸２価アニオンとしては、ナフタレン−１，５−ジスルホン酸、ナフタレン−１，６−ジスルホン酸、ナフタレンジスルホン酸誘導体などを用いることができる。
【００５５】
前記無機酸１価アニオンとしては、ハロゲナイトイオン、例えば、フルオリドイオン、クロリドイオン、ブロミドイオン、ヨージドイオン、チオシアネートイオン、ヘキサフルオロアンチモネートイオン、ペルクロラートイオン、ペルヨーダートイオン、ニトレートイオン、テトラフルオロボレートイオン、ヘキサフルオロホスフェートイオン、モリブデートイオン、タングステートイオン、チタネートイオン、バナデートイオン、ホスフェートイオンまたはボレートイオンなどを用いることができる。
【００５６】
前記近赤外線吸収染料の添加量は、多機能粘着フィルム１００重量部に対し０．０１〜１０重量部で用いることができる。
【００５７】
前記近赤外線吸収染料の含量が０．０１重量部未満である場合には、近赤外線吸収効率が落ちてリモコン誤作動を誘発し得るため、製品としての機能を果たすことができず、１０重量部を超過する場合には、透過率が顕著に落ちて所望の光特性を得ることができず、費用だけが上昇する問題がある。
【００５８】
本発明に係る多機能粘着フィルムにおいては、色補正染料として、ネオン−カット染料を用いることが好ましい。また、製品の仕様に応じ、ネオン−カット染料の他に様々な種類の色補正染料をさらに添加することもできる。
【００５９】
前記ネオン−カット染料としては、分子内金属−錯体形態を有するポルフィリン系（ｐｏｒｐｈｙｒｉｎ）色補正染料、分子間金属−錯体形態を有するシアニン系色補正染料、および分子間金属−錯体形態を有するスクアリリウム系色補正染料からなる群から選択された１種以上を用いることができる。これらのうち、分子内金属−錯体形態を有するポルフィリン系（ｐｏｒｐｈｙｒｉｎ）色補正染料を用いれば、粘着剤において優れた耐久性を確保することができるので最も好ましい。
【００６０】
一般的に用いられる粘着剤のガラス転移温度（Ｔｇ）は−４０℃であるため、常温だけでなく、高温および高温高湿の条件において粘着剤の主成分である高分子のセグメント（ｓｅｇｍｅｎｔ）が少しずつ動くようになるが、固定されないバインダー（ｂｉｎｄｅｒ）内において染料も動けるため、アグリゲーション（ａｇｇｒｅｇａｔｉｏｎ）が発生し得るし、分子構造が壊れて、これ以上本来の機能を遂行することができない。しかし、ポルフィリン系（ｐｏｒｐｈｙｒｉｎ）色補正染料の場合、このような粘着剤内において安定した分子構造の維持が可能であるため、高温および高温高湿の条件においても本来の機能を維持することができる。
【００６１】
前記分子内金属−錯体形態を有するポルフィリン系色補正染料としては、下記化学式９で示される化合物を用いることができる。
【００６２】
【化９】
0005917659.tif 000010
【００６３】
前記化学式９において、
Ｒ29〜Ｒ36は互いに同じであるか異なり、独立に、水素原子；ハロゲン原子；ハロゲン原子、シアノ基、またはニトロ基が置換もしくは非置換されたＣ1〜16のアルキル基；ハロゲン原子、シアノ基、またはニトロ基が置換もしくは非置換されたＣ1〜16のアルコキシ基；ハロゲン原子、シアノ基、またはニトロ基が置換もしくは非置換され、フッ素が置換されたＣ1〜16のアルコキシ基；ハロゲン原子、シアノ基、またはニトロ基が置換もしくは非置換されたＣ2〜20のアリール基、ハロゲン原子、シアノ基、またはニトロ基が置換もしくは非置換されたＣ2〜20のアリールオキシ基；またはハロゲン原子、シアノ基、またはニトロ基が置換もしくは非置換され、窒素原子を１個以上有する五角環であり、
Ｍ’’は、水素原子、酸素原子、ハロゲン原子、またはＣｕ、Ｚｎ、Ｆｅ、Ｃｏ、Ｎｉ、ルテニウム（Ｒｕ）、ルビジウム（Ｒｂ）、パラジウム（Ｐｄ）、Ｐｔ、Ｍｎ、Ｓｎ、ＭｇおよびＴｉからなる２価の金属原子；Ａｌ−Ｃｌ、Ｇａ−Ｃｌ、Ｉｎ−Ｃｌ、Ｆｅ−ＣｌおよびＲｕ−Ｃｌからなる３価の１置換された金属原子；ＳｉＣｌ2、ＧａＣｌ2、ＴｉＣｌ2、ＳｎＣｌ2、Ｓｉ（ＯＨ）2、Ｇｅ（ＯＨ）2、Ｍｎ（ＯＨ）2およびＳｎ（ＯＨ）2からなる４価の２置換金属原子；およびＶＯ、ＭｎＯおよびＴｉＯからなるオキシ金属原子のうちから選択された１種である。
【００６４】
前記分子間金属−錯体形態を有するシアニン系色補正染料としては下記化学式１０で示される化合物を用いることができ、前記分子間金属−錯体形態を有するスクアリリウム系色補正染料としては下記化学式１１で示される化合物を用いることができる。
【００６５】
【化１０】
0005917659.tif 000011
【００６６】
前記化学式１０において、
Ｒ37およびＲ38は互いに同じであるか異なり、独立に、水素原子；ハロゲン原子、シアノ基、またはニトロ基が置換もしくは非置換されたＣ1〜30の直鎖または側鎖アルキル基；ハロゲン原子、シアノ基、またはニトロ基が置換もしくは非置換されたＣ1〜8のアルコキシ基；またはハロゲン原子、シアノ基、またはニトロ基が置換もしくは非置換されたＣ6〜30のアリール基であり、
Ｘ6〜Ｘ10は各々独立に同じであるか異なり、水素原子；ハロゲン基；ニトロ基；カルボキシル基；フェノキシカルボニル基；カルボキシレート基；ハロゲン原子、シアノ基、またはニトロ基が置換もしくは非置換されたＣ1〜8のアルキル基；ハロゲン原子、シアノ基、またはニトロ基が置換もしくは非置換されたＣ1〜8のアルコキシ基；またはＣ6〜30のアリール基であり、
ＭはＮｉ、Ｃｕ、ＰｔおよびＰｄの金属原子からなる群から選択された１種を用いることが好ましい。
【００６７】
【化１１】
0005917659.tif 000012
【００６８】
前記化学式１１において、Ｒ39およびＲ40は同じであるか異なり、各々独立に、水素原子；ハロゲン原子、シアノ基、またはニトロ基が置換もしくは非置換されたＣ1〜30の直鎖または側鎖アルキル基；ハロゲン原子、シアノ基、またはニトロ基が置換もしくは非置換されたＣ1〜8のアルコキシ基；またはハロゲン原子、シアノ基、またはニトロ基が置換もしくは非置換されたＣ6〜30のアリール基であり、
Ｘ9およびＸ10は各々独立に同じであるか異なり、水素原子；ハロゲン基；ニトロ基；カルボキシル基；フェノキシカルボニル基；カルボキシレート基；ハロゲン原子、シアノ基、またはニトロ基が置換もしくは非置換されたＣ1〜8のアルキル基；ハロゲン原子、シアノ基、またはニトロ基が置換もしくは非置換されたＣ1〜8のアルコキシ基；またはＣ6〜30のアリール基であり、
ＭはＮｉ、Ｃｕ、ＰｔおよびＰｄの金属原子からなる群から選択された１種を用いることが好ましい。
【００６９】
前記色補正染料の添加量は、多機能粘着フィルム１００重量部に対し０．００５〜１０重量部で用いることができる。
【００７０】
前記色補正染料の含量が０．００５重量部未満である場合には、色補正染料の効率が低下し、１０重量部を超過する場合には、透過率が低下し、費用が上昇する問題がある。
【００７１】
前記紫外線安定剤としてはベンゾフェノン（ｂｅｎｚｏｐｈｏｎｏｎｅ）系吸収剤、ベンゾトリアゾール（ｂｅｎｚｏｔｒｉａｚｏｌｅ）系吸収剤からなる群から選択された１種以上を用いることができ、ラジカルスカベンジャー化合物を１種以上さらに用いることができる。
【００７２】
前記ラジカルスカベンジャーの場合、主に３００ｎｍ以下において紫外線吸収能を示し、単独では紫外線安定剤としての役割が微弱であるが、紫外線吸収剤と併行した時に上昇効果がある。
【００７３】
前記紫外線安定剤は、最大吸収波長が３４０〜４３０ｎｍであることが好ましく、３６０〜４００ｎｍであるものを用いることがより好ましい。前記紫外線安定剤の最大吸収波長が３４０ｎｍ未満である場合には紫外線吸収能が低下し得るし、４３０ｎｍを超過する場合には可視領域透過率および色感に影響を及ぼし得る。
【００７４】
また、本発明の多機能粘着フィルムは、３８０ｎｍ以下の全ての波長領域において透過率が３５％以下であり、６０℃で１００時間ＵＶ−Ａ光源に放置した後にも、３８０ｎｍ以下の全ての波長領域において透過率が３５％以下であることを特徴とする。３８０ｎｍ以下の全ての波長領域において透過率が３５％を超過する場合、紫外線吸収能が低下して染料変色が生じ得る。
【００７５】
前記ベンゾフェノン（ｂｅｎｚｏｐｈｏｎｏｎｅ）系吸収剤としては、下記化学式１２で示される化合物を用いることができる。
【００７６】
【化１２】
0005917659.tif 000013
【００７７】
前記化学式１２において、
Ｒ43およびＲ44は互いに同じであるか異なり、独立に、水素原子；ハロゲン原子；ハロゲン原子、シアノ基、またはニトロ基が置換もしくは非置換されたＣ1〜16のアルキル基；ハロゲン原子、シアノ基、またはニトロ基が置換もしくは非置換されたＣ6〜20のアリール基；ハロゲン原子、シアノ基、またはニトロ基が置換もしくは非置換されたＣ1〜16のアルコキシ基；またはハロゲン原子、シアノ基、またはニトロ基が置換もしくは非置換されたＣ6〜20のアリールオキシ基である。
【００７８】
前記化学式１２において、カルボニル基のオルト（ｏｒｔｈｏ）位置に１個のヒドロキシ基だけが存在する場合、紫外線吸収能力が落ちるための紫外線安定性に適していない。
【００７９】
前記ベンゾトリアゾール（ｂｅｎｚｏｔｒｉａｚｏｌｅ）系吸収剤としては、下記化学式１３で示される化合物を用いることができる。
【００８０】
【化１３】
0005917659.tif 000014
【００８１】
前記化学式１３において、
Ｚは塩素置換体であり、
Ｒ45およびＲ46は互いに同じであるか異なり、独立に、水素原子；ハロゲン原子；ハロゲン原子、シアノ基、またはニトロ基が置換もしくは非置換されたＣ1〜16のアルキル基；ハロゲン原子、シアノ基、またはニトロ基が置換もしくは非置換されたＣ6〜20のアリール基；ハロゲン原子、シアノ基、またはニトロ基が置換もしくは非置換されたＣ1〜16のアルコキシ基；またはハロゲン原子、シアノ基、またはニトロ基が置換もしくは非置換されたＣ6〜20のアリールオキシ基である。
【００８２】
Ｚが水素である場合、紫外線安定性が優れないために適していない。
【００８３】
前記ラジカルスカベンジャー（ｒａｄｉｃａｌ  ｓｃａｖｅｎｇｅｒ：ＨＡＬＳ）化合物としては、下記化学式１４で示される化合物を用いることができる。
【００８４】
【化１４】
0005917659.tif 000015
【００８５】
前記化学式１４において、
Ｒ47はＣＨ3であり、
ｎは１〜１６であり、
Ｒ48は、水素原子；ハロゲン原子、シアノ基、またはニトロ基が置換もしくは非置換されたＣ1〜16のアルキル基；ハロゲン原子、シアノ基、またはニトロ基が置換もしくは非置換されたＣ6〜20のアリール基；ハロゲン原子、シアノ基、またはニトロ基が置換もしくは非置換されたＣ1〜16のアルコキシ基；またはハロゲン原子、シアノ基、またはニトロ基が置換もしくは非置換されたＣ6〜20のアリールオキシ基である。
【００８６】
前記化学式１４で示されるラジカルスカベンジャーの場合、主に３４０ｎｍ以下において紫外線吸収能を示し、単独では紫外線安定剤としての役割が微弱であるが、紫外線吸収剤と併行した時に上昇効果がある。
【００８７】
前記紫外線安定剤の添加量は、多機能粘着フィルム１００重量部に対し０．０１〜５０重量部で用いることができる。
【００８８】
具体的に説明すれば、紫外線安定剤が多機能粘着フィルム１００重量部に対し０．０１〜５０重量部で添加される場合、紫外線安定剤の安定した紫外線吸収により、染料が紫外線の影響を受けることを抑制することができる。このように、紫外線安定剤は多機能粘着フィルムに添加され、多機能粘着フィルムが紫外線に露出された時、紫外線から染料が分解されて機能が低下す現象を防止することによって耐久性を向上させることができる。
【００８９】
前記紫外線安定剤の含量が０．０１重量部未満である場合には、ＵＶカッティング（ｃｕｔｔｉｎｇ）効率が落ちて染料変色が生じ、５０重量部を超過する場合には、可視領域においても吸収が発生して光特性に影響を及ぼし得るし、粘着剤の物性変化に影響を及ぼし得る。
【００９０】
具体的に説明すれば、紫外線安定剤の含量が少なすぎれば、紫外線安定剤が紫外線を十分に吸収できないために染料に影響を与えることによって染料が分解され、機能が低下し得る。
【００９１】
また、紫外線安定剤を添加しすぎれば、紫外線安定剤吸収波長の領域が可視領域にまで影響を与えて、多機能粘着フィルムのカラーに良くない影響を与え、多機能粘着フィルム内において紫外線安定剤が析出され得る。
【００９２】
このように紫外線安定剤の添加量に応じて多機能粘着フィルムの耐久性が変わる。これは、紫外線安定剤の添加量に応じて多機能粘着フィルムの同一の領域内に存在する紫外線安定剤の含量が変わるが、多機能粘着フィルムが露出される紫外線エネルギが同一であると見た時、このエネルギを十分に吸収するか否かにより、染料に影響を与えられるエネルギの量が多い場合も少ない場合もあるためである。
【００９３】
前記紫外線安定剤は、紫外線吸収によって励起された電子エネルギを熱エネルギに分散させて安定化させ、フリーラジカルを終結させることにより、紫外線から多機能接着剤を保護することができる。しかし、固有の紫外線吸収機能が低下し得るため、フリーラジカルを除去して光酸化反応を停止させ、過酸化物を分解する機能を有するラジカルスカベンジャー（ｒａｄｉｃａｌ  ｓｃａｂｅｎｇｅｒ：ＨＡＬＳ）と併行して用いることもできる。
【００９４】
前記本発明に係る多機能粘着フィルムの粘着力は、剥離角度１８０°および剥離速度３００ｍｍ／分において２Ｎ／２５ｍｍ〜３５Ｎ／２５ｍｍ、好ましくは剥離角度１８０°および剥離速度３００ｍｍ／分において３Ｎ／２５ｍｍ〜２０Ｎ／２５ｍｍである。
【００９５】
前記粘着力が、剥離角度１８０°および剥離速度３００ｍｍ／分において２Ｎ／２５ｍｍ未満である場合には、耐久性において、層間の気泡が発生したり、剥離したりするなど、むしろ耐久性が低下し得る。
【００９６】
本発明に係る多機能粘着フィルムが色補正染料および紫外線安定剤を含む場合、多機能粘着フィルムは、近赤外線領域（８５０ｎｍ〜１０００ｎｍ）の平均透過率が８０〜１００％であり得る。
【００９７】
本発明に係る多機能粘着フィルムが色補正染料および紫外線安定剤を含む場合、多機能粘着フィルムは可視領域（３８０ｎｍ〜７８０ｎｍ）の平均透過率が６０〜８５％であり得る。
【００９８】
本発明に係る多機能粘着フィルムが色補正染料および紫外線安定剤を含む場合、多機能粘着フィルムは、紫外線領域（２５０ｎｍ〜３８０ｎｍ）の平均透過率が０〜７０％であり得る。紫外線領域（３８０ｎｍ）における透過率が７０％以下であることが好ましい。
【００９９】
本発明に係る多機能粘着フィルムが近赤外線吸収染料、色補正染料および紫外線安定剤を含む場合、多機能粘着フィルムは、近赤外線領域（８５０ｎｍ〜１０００ｎｍ）の平均透過率が０〜３０％であり得る。
【０１００】
本発明に係る多機能粘着フィルムが近赤外線吸収染料、色補正染料および紫外線安定剤を含む場合、多機能粘着フィルムは、可視領域（３８０ｎｍ〜７８０ｎｍ）の平均透過率が４０〜７０％であり得る。
【０１０１】
本発明に係る多機能粘着フィルムが近赤外線吸収染料、色補正染料および紫外線安定剤を含む場合、多機能粘着フィルムは、紫外線領域（２５０ｎｍ〜３８０ｎｍ）の平均透過率が０〜４０％であり得る。紫外線領域（３８０ｎｍ）における透過率は３５％以下であることが好ましい。
【０１０２】
本発明に係る多機能粘着フィルムを製造する方法は特に限定されない。本発明に係る近赤外線吸収染料および色補正染料のうちの少なくとも１種以上と紫外線安定剤を含むコーティング液を製造した後、前記コーティング液を様々な方法により、扁平なガラスまたは透明基材の少なくともいずれか一面に塗布および乾燥して多機能粘着フィルムを形成することができる。前記露出している表面を剥離性シート（Ｓｈｅｅｔ）で覆ってもよい。または剥離性シートの剥離性表面に塗布および乾燥して多機能粘着フィルムを得ることもできる。
【０１０３】
具体的には、近赤外線吸収染料および色補正染料のうちの少なくとも１種以上、紫外線安定剤およびバインダーを混合し、ここに一定量の架橋剤とカップリング剤を添加した後にコーティング液を製造し、これをガラスまたは透明基材にコーティングし硬化させて製造することができる。このように得られた多機能粘着フィルムの厚さは５〜３０μｍであることが好ましい。前記多機能粘着フィルムの厚さが前記範囲を脱する場合、多機能粘着フィルムの粘着特性が低下し得る。
【０１０４】
前記コーティング方法としてはスプレーコーティング、ロールコーティング、バーコーティング、スピンコーティング、グラビアコーティング、ブレードコーティングなどの色々な方法が使用可能である。
【０１０５】
前記ガラスまたは透明基材の少なくともいずれか一面に積層された多機能粘着フィルムまたは剥離性シートから剥離された多機能粘着フィルムの少なくとも一面に他の機能性フィルムを１種以上さらに備えることができる。また、前記１種以上の機能性フィルムをガラスまたは透明基材の少なくとも一面に積層した後、本発明に係る多機能粘着フィルムを前記１種以上の機能性フィルムが積層されたガラスまたは透明基材の少なくとも一面に備えることもでき、ガラスまたは透明基材の少なくとも一面に積層された１種以上の機能性フィルムの間に備えることもできるが、これらに限定されるものではない。
【０１０６】
前記機能性フィルムはメッシュ形態の電磁波遮蔽フィルム、透明導電層の電磁波遮蔽、反射防止フィルム、近赤外線吸収フィルム、色補正フィルム、衝撃緩和フィルムまたは明暗比向上フィルムなどであってもよい。
【０１０７】
前記透明基材は、光透過性に優れた材質であれば材料に限定されることなく用いることができる。例えば、ポリアクリル系、ポリウレタン系、ポリエステル系、ポリエポキシ系、ポリオレフィン系、ポリカーボネート系、セルロース系およびガラスのうちから選択された少なくとも１つを用いて製造することができ、透明なＰＥＴ（ｐｏｌｙ  ｅｔｈｙｌｅｎｅ  ｔｅｒｅｐｈｔｈａｌａｔｅ）で備えられることが好ましい。
【０１０８】
また、本発明の多機能粘着フィルムは、メッシュ（ｍｅｓｈ）形態の電磁波遮蔽フィルムの透明化層として適用することができる。したがって、本発明は、電磁波遮蔽フィルムおよび前記電磁波遮蔽フィルム上に透明化層として備えられた本発明の多機能粘着フィルムを透明化層として含む電磁波遮蔽フィルムを提供する。
【０１０９】
前記透明化とは、微細空気層によって光が散乱して、画質が鮮明ではなく、多少不透明に見えるのを、微細空気層に透明樹脂を充填して微細空気層を透明にすることを意味する。
【０１１０】
本発明に係る電磁波遮蔽フィルムにおいては、透明基材および透明基材上に銅、銀、金、鉄、ニッケルおよびアルミニウムとこれらの合金のうちのいずれか１つで備えられた凸部と凹部を有するメッシュ（ｍｅｓｈ）形態の導電性パターン部を有する構成において、導電性パターン部の凹部を充填して導電性パターン部の上部領域が扁平になるように、電磁波遮蔽フィルムの上部に本発明に係る近赤外線吸収染料および色補正染料のうちの少なくとも１種以上と紫外線安定剤を含むコーティング液を塗布して透明化するステップを通じ、電磁波遮蔽フィルムの上部に粘着透明化層を形成することができる。
【０１１１】
本発明の多機能粘着フィルムを透明化層として用いる場合、前記透明化層の厚さは導電性パターン部の凸部面を基準に５〜３０μｍ厚さを有することが好ましい。
【０１１２】
前記凸部面を基準に多機能粘着フィルムの厚さが５μｍ未満である場合には透明化機能を遂行することができず、３０μｍを超過する場合には粘着特性が低下する。
【０１１３】
このように透明化層が形成されれば、導電性パターン部の凹部が透明樹脂で充填されて凹部の内部空間が透明になることにより、凹部内の空気によって光が散乱して画質が鮮明ではなくて多少不透明に見られることが解決されるため、鮮明な画質を提供できるようになる。前記近赤外線吸収染料および色補正染料のうちの少なくとも１種以上と紫外線安定剤を含むコーティング液を塗布した後に透明化するステップは、適切な圧力を加えることによって遂行することができる。前記圧力の大きさは、粘着剤の種類、使用量およびその他の工程条件に応じて当業者が選択することができる。
【０１１４】
また、本発明は、前記多機能粘着フィルムを含むプラズマディスプレイパネルフィルタを提供する。
【０１１５】
従来のプラズマディスプレイパネルフィルタは、紫外線フィルムが特定機能を有するフィルムの前だけに配置されて構造的に制限されたが、本発明に係るプラズマディスプレイパネルフィルタは、多機能粘着フィルムがガラス、透明基材または他の機能性フィルムなどに積層される場合、特定位置に制限されることなく、自由な位置に配置されるので構造的に自由に製造される。
【０１１６】
具体的には、本発明に係るプラズマディスプレイパネルフィルタは、ガラスまたは透明基材上に本発明に係る多機能粘着フィルムを積層した後、前記多機能粘着フィルムが積層されたガラスおよび透明基材の少なくとも一面に他の機能性フィルムを１種以上さらに備えることができる。また、前記１種以上の機能性フィルムをガラスまたは透明基材の少なくとも一面に積層した後、本発明に係る多機能粘着フィルムを前記１種以上の機能性フィルムが積層されたガラスまたは透明基材の少なくとも一面に備えることもでき、ガラスまたは透明基材の少なくとも一面に積層された１種以上の機能性フィルムの間に備えることもできるが、これらに限定されるものではない。
【０１１７】
前記機能性フィルムは、メッシュ形態の電磁波遮蔽フィルム、透明導電層の電磁波遮蔽、反射防止フィルム、近赤外線吸収フィルム、色補正フィルム、衝撃緩和フィルムまたは明暗比向上フィルムなどであってもよい。
【０１１８】
また、本発明は、前記プラズマディスプレイパネルフィルタを含むプラズマディスプレイを提供する。
【０１１９】
本発明に係るプラズマディスプレイパネルは、前述した本発明に係るプラズマディスプレイパネルフィルタを含むことを除いては、当技術分野に知られた構成を有することができる。
【実施例】
【０１２０】
以下、実施例を通じて本発明を例示するが、これらによって本発明の範囲が限定されるものではない。
【０１２１】
［実施例１］
エチルアセテートに溶解されたブチルアクリレート（ＢＡ）／ヒドロキシエチルメタクリレート（ＨＥＭＡ）共重合体溶液７０ｇ、下記化学式１２ａで示される紫外線安定剤０．３５ｇ、ネオンカット染料ポルフィリン系ＰＤ３１９（三井）０．０１５ｇ、イソシアネート系架橋剤０．０３７ｇおよびシラン系カップリング剤０．０４８ｇをメチルエチルケトン（ＭＥＫ）３０ｇに添加して混合した後にコーティング液を製造した。
【０１２２】
前記コーティング液を離型基材フィルムに２５μｍ厚さでコーティングし、１２０℃で３分間乾燥した後、また他の面を離型基材でラミネートして多機能粘着フィルムを製造した。
【０１２３】
前記製造されたフィルムを近赤外線遮蔽フィルム上に塗布してフィルタを作った後、ＵＶ−Ａ光源、６０℃、１００時間放置前・後の透過率を測定し、その結果を図１に示す。本発明に係る多機能粘着層を含むフィルタのＵＶテスト前後の評価結果、可視領域透過率の変化は５５０ｎｍ  １．２％、５９０ｎｍ  ２．１％、近赤外線透過率の変化は８５０ｎｍ  ０．３％、９５０ｎｍ  ０．２％であった。
【０１２４】
【化１５】
0005917659.tif 000016
【０１２５】
［実施例２］
エチルアセテートに溶解されたブチルアクリレート（ＢＡ）／アクリル酸（ＡＡ）７０ｇ、下記化学式１３ａで示される紫外線安定剤０．３５ｇ、ネオンカット染料ポルフィリン系ＰＤ３１９（三井）０．０１５ｇ、イソシアネート系架橋剤０．１３７ｇ、エポキシ系架橋剤０．０３５ｇおよびシラン系カップリング剤０．０２１ｇをメチルエチルケトン（ＭＥＫ）３０ｇに添加して混合した後にコーティング液を製造した。
【０１２６】
前記コーティング液を離型基材フィルムに２５μｍ厚さでコーティングし、１２０℃で３分間乾燥した後、また他の面を離型基材でラミネートして多機能粘着フィルムを製造した。
【０１２７】
前記製造されたフィルムを近赤外線遮蔽フィルム上に塗布してフィルタを作った後、ＵＶ−Ａ光源、６０℃、１００時間放置前・後の透過率を測定し、その結果を図２に示す。本発明に係る多機能粘着層を含むフィルタのＵＶテスト前後の評価結果、可視領域透過率の変化は５５０ｎｍ  ０．９％、５９０ｎｍ  １．８％、近赤外線透過率の変化は８５０ｎｍ  ０．９％、９５０ｎｍ  ０．０％であった。
【０１２８】
【化１６】
0005917659.tif 000017
【０１２９】
［実施例３］
エチルアセテートに溶解されたブチルアクリレート（ＢＡ）／アクリル酸（ＡＡ）７０ｇ、前記化学式１３ａで示される紫外線安定剤０．３５ｇ、下記化学式１４ａで示される紫外線安定剤０．２ｇ、ネオンカット染料ポルフィリン系ＰＤ３１９（三井）０．０１５ｇ、イソシアネート系架橋剤０．１３７ｇ、エポキシ系架橋剤０．０３５ｇおよびシラン系カップリング剤０．０２１ｇをメチルエチルケトン（ＭＥＫ）３０ｇに添加して混合した後にコーティング液を製造した。
【０１３０】
前記コーティング液を離型基材フィルムに２５μｍ厚さでコーティングし、１２０℃で３分間乾燥した後、また他の面を離型基材でラミネートして多機能粘着フィルムを製造した。
【０１３１】
前記製造されたフィルムを近赤外線遮蔽フィルム上に塗布してフィルタを作った後、ＵＶ−Ａ光源、６０℃、１００時間放置前・後の透過率を測定し、その結果を図３に示す。本発明に係る多機能粘着層を含むフィルタのＵＶテスト前後の評価結果、可視領域透過率の変化は５５０ｎｍ  ０．２％、５９０ｎｍ  １．５％、近赤外線透過率の変化は８５０ｎｍ  ０．３％、９５０ｎｍ  ０．２％であった。
【０１３２】
【化１７】
0005917659.tif 000018
【０１３３】
［実施例４］
エチルアセテートに溶解されたブチルアクリレート（ＢＡ）／アクリル酸（ＡＡ）７０ｇ、前記化学式１２ａで示される紫外線安定剤０．３５ｇ、近赤外線染料金属錯体（Ｍｅｔａｌ−ｃｏｍｐｌｅｘ）系ＮＫＸ１１９９（林原）０．０６ｇ、フタロシアニン系９１０Ｂ（日本触媒）０．１４ｇ、ネオンカット染料ポルフィリン系ＰＤ３１９（三井）０．００８ｇ、イソシアネート系架橋剤０．１３７ｇ、エポキシ系架橋剤０．０３５ｇおよびシラン系カップリング剤０．０２１ｇをメチルエチルケトン（ＭＥＫ）３０ｇに添加して混合した後にコーティング液を製造した。
【０１３４】
前記コーティング液を離型基材フィルムに２５μｍ厚さでコーティングし、１２０℃で３分間乾燥した後、また他の面を離型基材でラミネートして多機能粘着フィルムを製造した。
【０１３５】
前記製造されたフィルムでフィルタを作った後、ＵＶ−Ａ光源、６０℃、１００時間放置した前後の透過率を測定し、その結果を図４に示す。本発明に係る多機能粘着層を含むフィルタのＵＶテスト前後の評価結果、可視領域透過率の変化は５５０ｎｍ  ０．２％、５９０ｎｍ  ０．１％、近赤外線透過率の変化は８５０ｎｍ  ２．２％、９５０ｎｍ  １．０％であった。
【０１３６】
［実施例５］
エチルアセテートに溶解されたブチルアクリレート（ＢＡ）／アクリル酸（ＡＡ）７０ｇ、前記化学式１３ａで示される紫外線安定剤０．３５ｇ、近赤外線染料金属錯体（Ｍｅｔａｌ−ｃｏｍｐｌｅｘ）系ＮＫＸ１１９９（林原）０．０６ｇ、フタロシアニン系９１０Ｂ（日本触媒）０．１４ｇ、ネオンカット染料ポルフィリン系ＰＤ３１９（三井）０．０１５ｇ、イソシアネート系架橋剤０．１３７ｇ、エポキシ系架橋剤０．０３５ｇおよびシラン系カップリング剤０．０２１ｇをメチルエチルケトン（ＭＥＫ）３０ｇに添加して混合した後にコーティング液を製造した。
【０１３７】
前記コーティング液を離型基材フィルムに２５μｍ厚さでコーティングし、１２０℃で３分間乾燥した後、また他の面を離型基材でラミネートして多機能粘着フィルムを製造した。
【０１３８】
前記製造されたフィルムでフィルタを作った後、ＵＶ−Ａ光源、６０℃、１００時間放置した前後の透過率を測定し、その結果を図５に示す。本発明に係る多機能粘着層を含むフィルタのＵＶテスト前後の評価結果、可視領域透過率の変化は５５０ｎｍ  １．０％、５９０ｎｍ  １．２％、近赤外線透過率の変化は８５０ｎｍ  ２．２％、９５０ｎｍ  １．１％であった。
【０１３９】
同一のフィルタで高温（８０℃）および高温・高湿（６５℃、相対湿度９６％）条件下で５００時間保管した後に透過率を測定し、その結果を図１８に示す。本発明に係る多機能粘着フィルムを適用したフィルタの耐久性テスト前後の評価結果、高温保管後、可視領域透過率の変化は５５０ｎｍ  ０．３％、５９０ｎｍ  ０．２％、近赤外線透過率の変化は８５０ｎｍ  ０．８％、９５０ｎｍ  ０．３％であり、高温高湿保管後、可視領域透過率の変化は５５０ｎｍ  ０．２％、５９０ｎｍ  ０．２％、近赤外線透過率の変化は８５０ｎｍ  ０．９％、９５０ｎｍ  ０．４％であった。
【０１４０】
［実施例６］
エチルアセテートに溶解されたブチルアクリレート（ＢＡ）／アクリル酸（ＡＡ）７０ｇ、前記化学式１３ａで示される紫外線安定剤０．３５ｇ、前記化学式１４ａで示される紫外線安定剤０．２ｇ、近赤外線染料金属錯体（Ｍｅｔａｌ−ｃｏｍｐｌｅｘ）系ＮＫＸ１１９９（林原）０．０６ｇ、フタロシアニン系９１０Ｂ（日本触媒）０．１４ｇ、ネオンカット染料ポルフィリン系ＰＤ３１９（三井）０．０１５ｇ、イソシアネート系架橋剤０．１３７ｇおよびエポキシ系架橋剤０．０３５ｇ、シラン系カップリング剤０．０２１ｇをメチルエチルケトン（ＭＥＫ）３０ｇに添加して混合した後にコーティング液を製造した。
【０１４１】
前記コーティング液を離型基材フィルムに２５μｍ厚さでコーティングし、１２０℃で３分間乾燥した後、また他の面を離型基材でラミネートして多機能粘着フィルムを製造した。
【０１４２】
前記製造されたフィルムでフィルタを作った後、ＵＶ−Ａ光源、６０℃、１００時間放置した前後の透過率を測定し、その結果を図６に示す。本発明に係る多機能粘着層を含むフィルタのＵＶテスト前後の評価結果、可視領域透過率の変化は５５０ｎｍ  １．１％、５９０ｎｍ  １．２％、近赤外線透過率の変化は８５０ｎｍ  ２．０％、９５０ｎｍ  ０．６％であった。
【０１４３】
［実施例７］
エチルアセテートに溶解されたブチルアクリレート（ＢＡ）／ヒドロキシエチルメタクリレート（ＨＥＭＡ）共重合体溶液７０ｇ、前記化学式１２ａで示される紫外線安定剤１ｇ、フタロシアニン系９１０Ｂ（日本触媒）０．０８ｇ、９０６Ｂ（日本触媒）０．０５ｇ、ＩＲ１０Ａ（日本触媒）０．０５ｇ、ネオンカット染料ポルフィリン系ＰＤ３１９（三井）０．０１５ｇ、イソシアネート系架橋剤０．０３７ｇおよびシラン系カップリング剤０．０４８ｇをメチルエチルケトン（ＭＥＫ）３０ｇに添加して混合した後にコーティング液を製造した。
【０１４４】
前記コーティング液を離型基材フィルムに２５μｍ厚さでコーティングし、１２０℃で３分間乾燥した後、また他の面を離型基材でラミネートして多機能粘着フィルムを製造した。
【０１４５】
前記製造されたフィルムでフィルタを作った後、ＵＶ−Ａ光源、６０℃、１００時間放置した前後の透過率を測定し、その結果を図７に示す。本発明に係る多機能粘着層を含むフィルタのＵＶテスト前後の評価結果、可視領域透過率の変化は５５０ｎｍ  ０．４％、５９０ｎｍ  ０．５％、近赤外線透過率の変化は８５０ｎｍ  １．４％、９５０ｎｍ  ０．２％であった。
【０１４６】
［実施例８］
エチルアセテートに溶解されたブチルアクリレート（ＢＡ）／ヒドロキシエチルメタクリレート（ＨＥＭＡ）共重合体溶液７０ｇ、前記化学式１３ａで示される紫外線安定剤１ｇ、フタロシアニン系９１０Ｂ（日本触媒）０．０８ｇ、９０６Ｂ（日本触媒）０．０５ｇ、ＩＲ１０Ａ（日本触媒）０．０５ｇ、ネオンカット染料ポルフィリン系ＰＤ３１９（三井）０．０１５ｇ、イソシアネート系架橋剤０．０３７ｇおよびシラン系カップリング剤０．０４８ｇをメチルエチルケトン（ＭＥＫ）３０ｇに添加して混合した後にコーティング液を製造した。
【０１４７】
前記コーティング液を離型基材フィルムに２５μｍ厚さでコーティングし、１２０℃で３分間乾燥した後、また他の面を離型基材でラミネートして多機能粘着フィルムを製造した。
【０１４８】
前記製造されたフィルムでフィルタを作った後、ＵＶ−Ａ光源、６０℃、１００時間放置した前後の透過率を測定し、その結果を図８に示す。本発明に係る多機能粘着層を含むフィルタのＵＶテスト前後の評価結果、可視領域透過率の変化は５５０ｎｍ  ０．５％、５９０ｎｍ  ０．６％、近赤外線透過率の変化は８５０ｎｍ  ０．８％、９５０ｎｍ  ０．０％であった。
【０１４９】
同一のフィルタで高温（８０℃）および高温・高湿（６５℃、相対湿度９６％）条件下で５００時間保管した後に透過率を測定し、その結果を図１９に示す。本発明に係る多機能粘着フィルムを適用したフィルタの耐久性テスト前後の評価結果、高温保管後、可視領域透過率の変化は５５０ｎｍ  ０．５％、５９０ｎｍ  ０．４％、近赤外線透過率の変化は８５０ｎｍ  １．１％、９５０ｎｍ  ０．１％であり、高温高湿保管後、可視領域透過率の変化は５５０ｎｍ  ０．７％、５９０ｎｍ  ０．４％、近赤外線透過率の変化は８５０ｎｍ  ０．６％、９５０ｎｍ  ０．１％であった。
【０１５０】
［実施例９］
エチルアセテートに溶解されたブチルアクリレート（ＢＡ）／アクリル酸（ＡＡ）７０ｇ、前記化学式１２ａで示される紫外線安定剤０．３５ｇ、近赤外線吸収染料として金属錯体（Ｍｅｔａｌ−ｃｏｍｐｌｅｘ）系ＮＫＸ１１９９（林原）０．０６ｇ、近赤外線吸収染料として金属錯体（Ｍｅｔａｌ−ｃｏｍｐｌｅｘ）系ＡＰＥ−００４（エーピーアイコーポレーション）０．１０ｇ、ネオンカット染料ポルフィリン系ＰＤ３１９（三井）０．００８ｇ、イソシアネート系架橋剤０．１３７ｇ、エポキシ系架橋剤０．０３５ｇおよびシラン系カップリング剤０．０２１ｇをメチルエチルケトン（ＭＥＫ）３０ｇに添加して混合した後にコーティング液を製造した。
【０１５１】
前記コーティング液を離型基材フィルムに２５μｍ厚さでコーティングし、１２０℃で３分間乾燥した後、また他の面を離型基材でラミネートして多機能粘着フィルムを製造した。
【０１５２】
前記製造されたフィルムでフィルタを作った後、ＵＶ−Ａ光源、６０℃、１００時間放置した前後の透過率を測定し、その結果を図９に示す。本発明に係る多機能粘着層を含むフィルタのＵＶテスト前後の評価結果、可視領域透過率の変化は５５０ｎｍ  １．４％、５９０ｎｍ  ０．７％、近赤外線透過率の変化は８５０ｎｍ  １．７％、９５０ｎｍ  １．６％であった。
【０１５３】
［比較例１］
エチルアセテートに溶解されたブチルアクリレート（ＢＡ）／ヒドロキシエチルメタクリレート（ＨＥＭＡ）共重合体溶液７０ｇ、Ｎｅｏｎ−ｃｕｔポルフィリン系ＰＤ３１９（三井）０．０１５ｇ、イソシアネート系架橋剤０．０３７ｇおよびシラン系カップリング剤０．０４８ｇをメチルエチルケトン（ＭＥＫ）３０ｇに添加して混合した後にコーティング液を製造した。
【０１５４】
前記コーティング液を離型基材フィルムに２５μｍ厚さでコーティングし、１２０℃で３分間乾燥した後、また他の面を離型基材でラミネートして多機能粘着フィルムを製造した。
【０１５５】
前記製造されたフィルムを近赤外線遮蔽フィルム上に塗布してフィルタを作った後、ＵＶ−Ａ光源、６０℃、１００時間放置した後の透過率を測定し、その結果を図１０に示す。本発明に係る多機能粘着層を含むフィルタのＵＶテスト前後の評価結果、可視領域透過率の変化は５５０ｎｍ  ２．１％、５９０ｎｍ  ４．９％、近赤外線透過率の変化は８５０ｎｍ  ０．５％、９５０ｎｍ  ０．８％であった。
【０１５６】
［比較例２］
エチルアセテートに溶解されたブチルアクリレート（ＢＡ）／ヒドロキシエチルメタクリレート（ＨＥＭＡ）共重合体溶液７０ｇ、下記化学式１５で示される紫外線安定剤０．０５ｇ、ネオンカット染料ポルフィリン系ＰＤ３１９（三井）０．０１５ｇ、イソシアネート系架橋剤０．０３７ｇおよびシラン系カップリング剤０．０４８ｇをメチルエチルケトン（ＭＥＫ）３０ｇに添加して混合した後にコーティング液を製造した。
【０１５７】
前記コーティング液を離型基材フィルムに２５μｍ厚さでコーティングし、１２０℃で３分間乾燥した後、また他の面を離型基材でラミネートして多機能粘着フィルムを製造した。
【０１５８】
前記製造されたフィルムを近赤外線遮蔽フィルム上に塗布してフィルタを作った後、ＵＶ−Ａ光源、６０℃、１００時間放置した後の透過率を測定し、その結果を図１１に示す。本発明に係る多機能粘着層を含むフィルタのＵＶテスト前後の評価結果、可視領域透過率の変化は５５０ｎｍ  ２．４％、５９０ｎｍ  ４．５％、近赤外線透過率の変化は８５０ｎｍ  ０．３％、９５０ｎｍ  ０．３％であった。
【０１５９】
【化１８】
0005917659.tif 000019
【０１６０】
［比較例３］
エチルアセテートに溶解されたブチルアクリレート（ＢＡ）／ヒドロキシエチルメタクリレート（ＨＥＭＡ）共重合体溶液７０ｇ、下記化学式１６で示される紫外線安定剤０．０５ｇ、ネオンカット染料ポルフィリン系ＰＤ３１９（三井）０．０１５ｇ、イソシアネート系架橋剤０．０３７ｇおよびシラン系カップリング剤０．０４８ｇをメチルエチルケトン（ＭＥＫ）３０ｇに添加して混合した後にコーティング液を製造した。
【０１６１】
前記コーティング液を離型基材フィルムに２５μｍ厚さでコーティングし、１２０℃で３分間乾燥した後、また他の面を離型基材でラミネートして多機能粘着フィルムを製造した。
【０１６２】
前記製造されたフィルムを近赤外線遮蔽フィルム上に塗布してフィルタを作った後、ＵＶ−Ａ光源、６０℃、１００時間放置した後の透過率を測定し、その結果を図１２に示す。本発明に係る多機能粘着層を含むフィルタのＵＶテスト前後の評価結果、可視領域透過率の変化は５５０ｎｍ  ２．０％、５９０ｎｍ  １２．４％、近赤外線透過率の変化は８５０ｎｍ  ０．８％、９５０ｎｍ  ０．５％であった。
【０１６３】
【化１９】
0005917659.tif 000020
【０１６４】
［比較例４］
エチルアセテートに溶解されたブチルアクリレート（ＢＡ）／ヒドロキシエチルメタクリレート（ＨＥＭＡ）共重合体溶液７０ｇ、前記化学式１４ａで示される紫外線安定剤０．５ｇ、ネオンカット染料ポルフィリン系ＰＤ３１９（三井）０．０１５ｇ、イソシアネート系架橋剤０．０３７ｇおよびシラン系カップリング剤０．０４８ｇをメチルエチルケトン（ＭＥＫ）３０ｇに添加して混合した後にコーティング液を製造した。
【０１６５】
前記コーティング液を離型基材フィルムに２５μｍ厚さでコーティングし、１２０℃で３分間乾燥した後、また他の面を離型基材でラミネートして多機能粘着フィルムを製造した。
【０１６６】
前記製造されたフィルムを近赤外線遮蔽フィルム上に塗布してフィルタを作った後、ＵＶ−Ａ光源、６０℃、１００時間放置した後の透過率を測定し、その結果を図１３に示す。本発明に係る多機能粘着層を含むフィルタのＵＶテスト前後の評価結果、可視領域透過率の変化は５５０ｎｍ  ０．４％、５９０ｎｍ  ６．８％、近赤外線透過率の変化は８５０ｎｍ  ０．６％、９５０ｎｍ  ０．９％であった。
【０１６７】
［比較例５］
エチルアセテートに溶解されたブチルアクリレート（ＢＡ）／アクリル酸（ＡＡ）７０ｇ、近赤外線染料金属錯体（Ｍｅｔａｌ−ｃｏｍｐｌｅｘ）系ＮＫＸ１１９９（林原）０．０６ｇ、フタロシアニン系９１０Ｂ（日本触媒）０．１４ｇ、ネオンカット染料ポルフィリン系ＰＤ３１９（三井）０．０１５ｇ、イソシアネート系架橋剤０．１３７ｇ、エポキシ系架橋剤０．０３５ｇおよびシラン系カップリング剤０．０２１ｇをメチルエチルケトン（ＭＥＫ）３０ｇに添加して混合した後にコーティング液を製造した。
【０１６８】
前記コーティング液を離型基材フィルムに２５μｍ厚さでコーティングし、１２０℃で３分間乾燥した後、また他の面を離型基材でラミネートして多機能粘着フィルムを製造した。
【０１６９】
前記製造されたフィルムでフィルタを作った後、ＵＶ−Ａ光源、６０℃、１００時間放置した前後の透過率を測定し、その結果を図１４に示す。本発明に係る多機能粘着層を含むフィルタのＵＶテスト前後の評価結果、可視領域透過率の変化は５５０ｎｍ  ４．７％、５９０ｎｍ  ５．１％、近赤外線透過率の変化は８５０ｎｍ  ２２．３％、９５０ｎｍ  １０．９％であった。
【０１７０】
［比較例６］
エチルアセテートに溶解されたブチルアクリレート（ＢＡ）／アクリル酸（ＡＡ）７０ｇ、前記化学式１５で示される紫外線安定剤１ｇ、近赤外線染料金属錯体（Ｍｅｔａｌ−ｃｏｍｐｌｅｘ）系ＮＫＸ１１９９（林原）０．０６ｇ、フタロシアニン系９１０Ｂ（日本触媒）０．１４ｇ、ネオンカット染料ポルフィリン系ＰＤ３１９（三井）０．０１５ｇ、イソシアネート系架橋剤０．１３７ｇ、エポキシ系架橋剤０．０３５ｇおよびシラン系カップリング剤０．０２１ｇをメチルエチルケトン（ＭＥＫ）３０ｇに添加して混合した後にコーティング液を製造した。
【０１７１】
前記コーティング液を離型基材フィルムに２５μｍ厚さでコーティングし、１２０℃で３分間乾燥した後、また他の面を離型基材でラミネートして多機能粘着フィルムを製造した。
【０１７２】
前記製造されたフィルムでフィルタを作った後、ＵＶ−Ａ光源、６０℃、１００時間放置した前後の透過率を測定し、その結果を図１５に示す。本発明に係る多機能粘着層を含むフィルタのＵＶテスト前後の評価結果、可視領域透過率の変化は５５０ｎｍ  ２．４％、５９０ｎｍ  ３．１％、近赤外線透過率の変化は８５０ｎｍ  １１．３％、９５０ｎｍ  ３．９％であった。
【０１７３】
［比較例７］
エチルアセテートに溶解されたブチルアクリレート（ＢＡ）／ヒドロキシエチルメタクリレート（ＨＥＭＡ）共重合体溶液７０ｇ、前記化学式１６で示される紫外線安定剤１ｇ、フタロシアニン系９１０Ｂ（日本触媒）０．０８ｇ、９０６Ｂ（日本触媒）０．０５ｇ、ＩＲ１０Ａ（日本触媒）０．０５ｇ、ネオンカット染料ポルフィリン系ＰＤ３１９（三井）０．０１５ｇ、イソシアネート系架橋剤０．０３７ｇおよびシラン系カップリング剤０．０４８ｇをメチルエチルケトン（ＭＥＫ）３０ｇに添加して混合した後にコーティング液を製造した。
【０１７４】
前記コーティング液を離型基材フィルムに２５μｍ厚さでコーティングし、１２０℃で３分間乾燥した後、また他の面を離型基材でラミネートして多機能粘着フィルムを製造した。
【０１７５】
前記製造されたフィルムでフィルタを作った後、ＵＶ−Ａ光源、６０℃、１００時間放置した前後の透過率を測定し、その結果を図１６に示す。本発明に係る多機能粘着層を含むフィルタのＵＶテスト前後の評価結果、可視領域透過率の変化は５５０ｎｍ  ４．２％、５９０ｎｍ  ３．３％、近赤外線透過率の変化は８５０ｎｍ  ５．０％、９５０ｎｍ  ６．３％であった。
【０１７６】
［比較例８］
エチルアセテートに溶解されたブチルアクリレート（ＢＡ）／ヒドロキシエチルメタクリレート（ＨＥＭＡ）共重合体溶液７０ｇ、前記化学式１２ａで示される紫外線安定剤０．３５ｇ、ネオンカット染料スクアリリウム系ＨＡＯ１（林原）０．０３０ｇ、イソシアネート系架橋剤０．０３７ｇおよびシラン系カップリング剤０．０４８ｇをメチルエチルケトン（ＭＥＫ）３０ｇに添加して混合した後にコーティング液を製造した。
【０１７７】
前記コーティング液を離型基材フィルムに２５μｍ厚さでコーティングし、１２０℃で３分間乾燥した後、また他の面を離型基材でラミネートして多機能粘着フィルムを製造した。
【０１７８】
前記製造されたフィルムを近赤外線遮蔽フィルム上に塗布してフィルタを作った後、ＵＶ−Ａ光源、６０℃、１００時間放置した前後の透過率を測定し、その結果を図１７に示す。本発明に係る多機能粘着層を含むフィルタのＵＶテスト前後の評価結果、可視領域透過率の変化は５５０ｎｍ  ３．４％、５９０ｎｍ  ８．５％、近赤外線透過率の変化は８５０ｎｍ  １．５％、９５０ｎｍ  １．０％であった。
【０１７９】
図１〜図１９のＵＶテスト前後の評価結果から分かるように、実施例１〜９の場合、ＵＶテスト前後の透過スペクトルを比較してみれば、前後変化、すなわち透過スペクトルの変化がほぼ見られず、ＵＶテストにおいても物性変化による機能低下が見られず、耐久性に優れることを確認することができる。しかし、比較に１〜８の場合、ＵＶテスト前後の透過スペクトルを比較してみれば、前後変化、すなわち透過スペクトルの変化が大きいことが分かる。そこで、本発明の実施例１〜９より比較例１〜８は耐久性が落ちることを確認することができる。
【図１】
0005917659.tif 000027
【図２】
0005917659.tif 000028
【図３】
0005917659.tif 000029
【図４】
0005917659.tif 000030
【図５】
0005917659.tif 000031
【図６】
0005917659.tif 000032
【図７】
0005917659.tif 000033
【図８】
0005917659.tif 000034
【図９】
0005917659.tif 000035
【図１０】
0005917659.tif 000036
【図１１】
0005917659.tif 000037
【図１２】
0005917659.tif 000038
【図１３】
0005917659.tif 000039
【図１４】
0005917659.tif 000040
【図１５】
0005917659.tif 000041
【図１６】
0005917659.tif 000042
【図１７】
0005917659.tif 000043
【図１８】
0005917659.tif 000044
【図１９】
0005917659.tif 000045